Brevet FR2743018A3 — publié le 19970704

FR 2743018 A3 19970704 FR 9600109 A 19960102 Les flans de clicherie à base de matières thermodurcissables phénoplastes sont connus soit sous forme de cartons enduits, soit sous forme de multicouche. Les brevets 70.28268 et 83.14897 de MOUREAU Lucette et MOUREAU Georges en sont une illustration. La présente invention conserve le principe de multicouche, mais en modifie la composition et la répartition afin d'obtenir un flan permettant toutes les prises d'empreinte (caractères en plomb, clichés métalliques ou clichés photopolymères) et tous les moulages (caoutchouc et gel pour fabrication des timbres pré-encrés). Ces résultats ont été obtenus en remplaçant le moule en acier inoxydable par un moule en acier zingué qui évite l'emploi d'un agent de démoulage. Directement sur le moule est répandue une couche de 3 mm environ d'une matière à mouler phénol formol plastifiée par 10 à 20 % de butadiène acrylonitryle. Cette couche est recouverte par une couche de 7 à 8 mm d'un composé à base de poudre à mouler, de fibres de coton, de liège et de résine dans les proportions de: - matière à mouler phénolique.. 100 Kg -fibres de coton... 30 Kg - liège... .. 10Kg - résine phénol novolac hexamine.. 30 Kg Cette couche de poudre est recouverte par 2 à 3 mm d'une autre couche de poudre d'une résine phénolique à charge minérale assurant la planéité de la matrice. Ces poudres sont recouvertes par une feuille ayant pour but d'isoler la couche du plateau de la presse pour éviter que, lors de sa cuisson entre les plateaux d'une presse chauffée à 140"C, la poudre ne s'accroche au plateau supérieur de la presse. Cette feuille peut être une feuille de téflon, un papier mousseline, un papier journal, un papier feutre ou autre. L'ensemble moule + les différentes couches de poudre et la feuille isolante, est introduit entre les plateaux de la presse chauffée àl40 C, puis pressé entre 20 et 30 Kg au centimètre carré, pendant une minute. Ensuite retiré, mis à refroidir et démoulé, on obtient le nouveau flan de clicherie. REVENDICATIONS 1/ Nouveau flan de clicherie multicouche, composé d'une première couche constituée par une résine phénolique plastifiée par 10 à 20 % de butadiène acrylonitryle 2 / Nouveau flan de clicherie selon la revendication 1, composé d'une deuxième couche constituée par un mélange de - matière à mouler phénolique.. 100 Kg -fibres de coton... 30 Kg - liège . 10 Kg - résine phénol novolac hexamine.. 30 Kg 3 / Nouveau flan de clicherie selon les revendications 1 et 2, dans lequel une troisième couche de 2 à 3 mm d'épaisseur, composée d'une résine phénolique à charge minérale, assure après cuisson la planéité de la matrice 4 / Nouveau flan de clicherie selon revendications 1, 2 et 3, recouvert d'une feuille de téflon, un papier mousseline, un papier journal, un papier feutre ou autres, pour isoler la couche de poudre 5 / Nouveau flan de clicherie selon les précédentes revendications, compressé à 20 / 30 Kg au centimètre carré, sous une température de 140"C, pendant une minute puis refroidi et démoulé.